СТИРОЛ-БУТАДИЕНОВЫЙ КАУЧУК С ВЫСОКИМ СОДЕРЖАНИЕМ ЗВЕНЬЕВ СТИРОЛА И ВИНИЛА И СПОСОБЫ ЕГО ПОЛУЧЕНИЯ

1. Полимер, имеющий, по меньшей мере, следующие характеристики:
(a) содержание блока из стирола с количеством звеньев стирола от 4 до 6, от приблизительно 27 до приблизительно 50% вес. от общего содержания стирола в полимере;
(б) содержание винила от приблизительно 30 до приблизительно 80% вес. от общего количества полимеризованного 1,3-бутадиена; и
(в) содержание стирола от приблизительно 40 до приблизительно 70% вес. от общего веса полимера.
2. Полимер по п. 1, отличающийся тем, что имеет содержание блока из стирола с более чем 6 последовательными звеньями стирола менее чем приблизительно 25% вес. от общего содержания стирола в полимере, предпочтительно с содержанием блока из стирола с более чем 6 последовательными звеньями стирола менее чем приблизительно 10% вес. от общего содержания стирола в полимере.
3. Полимер по п. 1 или 2, отличающийся тем, что имеет стирол, включенный с количеством последовательных звеньев стирола меньше 4 в количестве между приблизительно 30 и приблизительно 73% вес. от общего веса включенного стирола, предпочтительно между приблизительно 35 и приблизительно 70.
4. Полимер по п. 1 или 2, отличающийся тем, что получен с использованием периодического способа и имеет молекулярно-массовое распределение (Mw/Mn) от приблизительно 1,05 до
приблизительно 2, предпочтительно от приблизительно 1,1 до приблизительно 1,8, более предпочтительно от приблизительно 1,2 до приблизительно 1,6.
5. Полимер по п. 1 или 2, отличающийся тем, что получен с использованием непрерывного способа и имеет молекулярно-массовое распределение (Mw/Mn) от приблизительно 1,5 до приблизительно 2,5, предпочтительно от приблизительно 1,6 до приблизительно 2,4, более предпочтительно от приблизительно 1,8 до приблизительно 2,2.
6. Полимер по п. 1 или 2, отличающийся тем, что имеет среднечисловую молекулярную массу выше или равную приблизительно 80000 г/моль, предпочтительно выше или равную приблизительно 150000 г/моль, и более предпочтительно выше или равную приблизительно 300000 г/моль.
7. Полимер по п. 1 или 2, отличающийся тем, что имеет средневесовую молекулярную массу выше или равную приблизительно 84000 г/моль, предпочтительно выше или равную приблизительно 155000 г/моль, и более предпочтительно выше или равную приблизительно 310000 г/моль.
8. Полимер по п. 1 или 2, отличающийся тем, что имеет вязкость по Муни от приблизительно 20 до приблизительно 150, предпочтительно от приблизительно 30 до приблизительно 120, более предпочтительно от приблизительно 30 до приблизительно 90.
9. Композиция, включающая полимер по любому из предыдущих пунктов.
10. Композиция по п. 9, отличающаяся тем, что дополнительно включает масло в количестве от приблизительно 5 до
приблизительно 40% вес. от веса полимера.
11. Изделие, включающее, по меньшей мере, один компонент, полученный из композиции по п. 9 или 10.
12. Способ полимеризации полимера, включающего мономерные звенья, полученные из мономера стирола и мономера 1,3-бутадиена, включающий:
полимеризацию мономерных звеньев в присутствии инициатора и полярного агента;
где полярный агент включает структуру (I):
1
2
где R и R - каждый являетсянезависимой алкильной группой;
3
4
5
6
7
8
,
где R, R, R, R  R и R - каждый выбирается независимо из группы, состоящей из алкильной группы и водорода;
где молярное отношение полярного агента к активному инициатору выше, чем приблизительно 0,5;
где содержание стирола в мономерной смеси, добавляемой при полимеризации, выше, чем приблизительно 40% вес. от общего веса добавляемых мономеров; и
где полимеризация проходит при температуре ниже, чем приблизительно 80°C.
1
2
1
4
13. Способ по п. 12, отличающийся тем, что R и R - каждый независимо является C-C алкильной группой, предпочтительно метилом.
3
4
14. Способ по п. 12 или 13, отличающийся тем, что R, R,
5
6
7
8
1
4
R, R, R и R - каждый выбирается независимо из группы, состоящей из водорода и C-C алкильной группы.
15. Способ по п. 12, отличающийся тем, что полярный агент включает дитетрагидрофурилпропан.
16. Способ по п. 12, отличающийся тем, что инициатор включает н-бутил-литий.
17. Способ по п. 12, отличающийся тем, что конверсия мономера составляет выше, чем приблизительно 96% вес. от общего количества подачи мономера, предпочтительно более чем приблизительно 98% вес. и предпочтительно более чем приблизительно 99% вес.
18. Способ по п. 12, отличающийся тем, что полимер включает содержание винила от приблизительно 30 до приблизительно 80% вес. от общего количества полимеризованного 1,3-бутадиена, предпочтительно от приблизительно 40 до приблизительно 70% вес.
19. Способ по п. 12, отличающийся тем, что молярное отношение полярного агента к активному инициатору находится между приблизительно 0,5 и приблизительно 10.
20. Способ по п. 12, отличающийся тем, что полимеризация проходит при температуре между приблизительно 10°C и приблизительно 80°C, предпочтительно между 20°C и 75°C.
21. Способ по п. 12, отличающийся тем, что полимер имеет содержание блока из стирола с количеством звеньев стирола от 4 до 6, от приблизительно 27 до приблизительно 50% вес. от общего содержания стирола в полимере.
22. Способ по п. 12, отличающийся тем, что полимер имеет содержание блока из стирола с более чем 6 последовательными
звеньями стирола менее чем приблизительно 25% от общего содержания стирола в полимере, предпочтительно с содержанием блока из стирола с более чем 6 последовательными звеньями стирола менее чем приблизительно 10% вес. от общего содержания стирола в полимере.
23. Способ по п. 12, отличающийся тем, что полимеризацию осуществляют в углеводородном растворителе.